(57)【要約】      （修正有）【課題】清浄効果、ならびに水および油性汚れに対する保護を提供すると同時に、天然皮革または人工皮革の表面のような処理済の基材に光沢を付与することができる組成物を提供する。【解決手段】ａ）フルオロケミカル化合物と、ｂ）光沢付与剤と、ｃ）水と、を含む組成物。前記フルオロケミカル化合物として、フルオロケミカルアクリレートポリマーまたはフルオロケミカルウレタンがあげられ、前記光沢付与剤として、ポリアクリレート、ポリウレタン、シリコーン、ワックス、パラフィンおよびパラフィン／鉱油ブレンドがあげられる。【選択図】なし【特許請求の範囲】
【請求項１】
ａ）フルオロケミカル化合物と、
ｂ）光沢付与剤と、
ｃ）水と、
を含む組成物。
【請求項２】
前記フルオロケミカル化合物が、
ａ）複数のフルオロ脂肪族基が結合した脂肪族主鎖を含み、各フルオロ脂肪族基が完全フッ素化末端基を有すると共に、それぞれ独立して、前記脂肪族主鎖の炭素原子に有機結合基を介して結合されたフルオロケミカルオリゴマー部分と、
ｂ）脂肪族部分と、
ｃ）前記フルオロケミカルオリゴマー部分を前記脂肪族部分に結合する結合基と、
を含むアルキル化フルオロケミカルオリゴマー化合物である、請求項１に記載の組成物。
【請求項３】
前記フルオロケミカル化合物が、フルオロケミカルアクリレートポリマーまたはフルオロケミカルウレタンである、請求項１に記載の組成物。
【請求項４】
前記光沢付与剤が、ポリアクリレート、ポリウレタン、シリコーン、ワックス、パラフィンおよびパラフィン／鉱油ブレンドからなる群から選択される、請求項１に記載の組成物。
【請求項５】
前記光沢付与剤が天然ワックスである、請求項４に記載の組成物。
【請求項６】
前記天然ワックスが、カルナバワックスおよびモンタンワックスからなる群から選択される、請求項５に記載の組成物。
【請求項７】
前記構成要素が毒物学的に許容可能である、請求項１に記載の組成物。
【請求項８】
ａ）約１〜約３０重量％のフルオロケミカル化合物と、
ｂ）約１〜約３０重量％の光沢付与剤と、
ｃ）１００重量％までの残りの水と、
を含む、請求項１に記載の組成物。
【請求項９】
さらに、組成物の基材への浸透促進剤を含む、請求項１に記載の組成物。
【請求項１０】
前記組成物の基材への浸透促進剤が、プロピレングリコールおよびジプロピレングリコールのアルキルエーテルからなる群から選択される、請求項９に記載の組成物。
【請求項１１】
前記組成物の基材への浸透促進剤が、ジプロピレングリコールメチルエーテル、プロピレングリコールおよびフルオロ脂肪族ポリマーエステルからなる群から選択される、請求項９に記載の組成物。
【請求項１２】
前記組成物の基材への浸透促進剤が、約１〜約３０重量％の量で存在する、請求項９に記載の組成物。
【請求項１３】
さらに、殺生物剤を含む、請求項１に記載の組成物。
【請求項１４】
前記殺生物剤が、塩化ベンザルコニウム、クエン酸、メチルパラベン、アニオンおよび非イオン性防腐剤からなる群から選択される、請求項１３に記載の組成物。
【請求項１５】
前記殺生物剤が、約０．０５〜約３重量％の量で存在する、請求項１３に記載の組成物。
【請求項１６】
さらに、界面活性剤を含む、請求項１に記載の組成物。
【請求項１７】
前記界面活性剤が、ソルビタンモノオレエートおよびポリエチレンオキシドソルビタンモノオレエートからなる群から選択される、請求項１６に記載の組成物。
【請求項１８】
前記界面活性剤が、約０．０５〜約５重量％の量で存在する、請求項１６に記載の組成物。
【請求項１９】
ａ）約５〜約２０重量％のフルオロケミカルアクリレートポリマーと、
ｂ）約２〜約１５重量％のカルナバおよび／またはモンタンワックスと、
ｃ）約２〜約１５重量％のジプロピレングリコールメチルエーテルと、
ｄ）約０．１〜約１．０重量％の塩化ベンザルコニウムと、
ｅ）約４９．０〜約９１．９重量％の水と、
を含む、請求項１に記載の組成物。
【請求項２０】
請求項１に記載の組成物を含有するワイプ。
【請求項２１】
前記ワイプが布またはスポンジを含む、請求項２０に記載のワイプ。
【請求項２２】
前記布が不織布である、請求項２１に記載のワイプ。
【請求項２３】
前記ワイプ中の前記組成物の量が、ワイプの重量の約１００〜約２００％の範囲である、請求項２０に記載のワイプ。
【請求項２４】
基材を清浄し、基材を保護し、そして基材に光沢を付与するための、請求項１に記載の組成物の使用方法。
【請求項２５】
基材を清浄し、基材を保護し、そして基材に光沢を付与するための、請求項２０に記載のワイプの使用方法。
【請求項２６】
前記基材が天然皮革または人工皮革である、請求項２４に記載の方法。
【請求項２７】
前記基材が天然皮革または人工皮革である、請求項２５に記載の方法。
【請求項２８】
基材を請求項１に記載の組成物と接触させることによって前記基材を処理する方法。
【請求項２９】
基材を請求項２０に記載のワイプと接触させることによって前記基材を処理する方法。
【請求項３０】
前記基材が天然皮革または人工皮革である、請求項２８に記載の方法。
【請求項３１】
前記基材が天然皮革または人工皮革である、請求項２９に記載の方法。
【発明の詳細な説明】
【技術分野】
【０００１】
本発明は、フルオロケミカル化合物、光沢付与剤および水を含む組成物に関する。さらに、本発明は、該組成物を含むワイプに関する。本発明の組成物およびワイプは、好ましくは天然皮革または人工皮革などの基材を清浄し、それを保護し、そしてそれに光沢を付与するために使用されるのが好ましい。従って、本発明は、基材と、本発明の組成物および／またはワイプとを接触させることによって、基材、特に天然皮革または人工皮革を処理する方法にも関する。
【背景技術】
【０００２】
完成皮革製品は、通常、それを保存、清浄および防水処理するための、保守用磨き剤を必要とする。このため、皮革用保護剤と呼ばれる多くの製品を市場で見ることができる。これらの保護製品には、例えば、高光沢を付与し、皮革の感触を保持し、そして耐候性や、すり減りおよび引っかき傷に対する皮革の耐性を増大させるために使用される靴磨き剤が含まれる。靴磨き剤の大多数は、溶媒およびワックスに基づく溶媒ペースト型のものである。皮革、ビニルおよびゴムに塗布される保護剤のもう１つの型は、シリコーンベースの製品により構成される。
【０００３】
米国特許第Ａ−４，４９７，９１９号明細書は、例えば、実質的に自己研磨性である耐久性の高光沢仕上げを提供する、天然および合成皮革物品を処理するために適切なエマルジョン型の磨き組成物を開示する。該組成物は、ワックス混合物、フィルム形成剤、フィルム変性剤、非イオン性乳化剤、アニオン分散剤、増粘剤、溶媒、防腐剤および水を含む油中水エマルジョンである。米国特許第Ａ−５，６７４，５５８号明細書は、耐久性であると共に長時間持続し、塗布される皮革または人工皮革を傷つけず、そして手触りがツルツルしたりベタついたりしない仕上げを提供するポリウレタンに基づくワイプオン透明保護剤について記載している。該保護剤では、ポリウレタンがイソプロピルアルコール中に溶解され、エチレングリコールモノブチルエーテルが添加される。
【０００４】
得られた液体は、透明な液体として、清浄化および乾燥した皮革または人工皮革製品の保護すべき表面上で拭き取られる。仕上げは３０分未満で乾燥して、透明でむらがなく、耐水性で滑らかであり、かつベタつくことがないと言われている。米国特許出願公開第Ａ−２００２／００３９９８５号明細書は、
ａ）多量の清浄化溶液と、
ｂ）芳香剤と、
を含む、プラスチック、皮革、およびビニル表面を清浄するための液体清浄化組成物を開示しており、ユーザーは清浄すべき表面上に清浄化組成物をスプレーし、さらにユーザーは、次に清浄化組成物を拭き取ることができる。
【０００５】
しかしながら、既知の皮革処理組成物は、全ての面で満足できると考えることはできない。溶媒ペースト型ベースの靴磨き剤は、例えば、塗布後に乾燥し、光沢のない仕上げになり、高度の自然な輝きを生じるためにはバフがけをしなければならない。これらが生じる保護効果は、水分にさらされると、非常に急速につやがなくなる傾向にある。一方、シリコーンベースの皮革処理組成物は、使用後にいくらか脂っぽいまたはツルツルした感触を皮革に残す。またこれらの組成物は可塑剤の移行を促進し、皮革またはビニルをより固く、そしてより脆くする傾向もある。さらに、既知の皮革処理剤は、処理済の皮革表面の耐水性および耐油性の組み合わせならびに光沢に関して、完全に満足できるわけではない。これらはまた、処理済の皮革表面にほこりが付着し、容易には除去できないという不都合もあることが多い。
【０００６】
国際公開第−Ａ−００／６８１８９号パンフレットは、
ａ）複数のペンダントフルオロ脂肪族基を有する脂肪族主鎖を含み、各フルオロ脂肪族基が完全フッ素化末端基を有すると共に、それぞれ独立して、脂肪族主鎖の炭素原子に有機結合基を介して結合されるフルオロケミカルオリゴマー部分と、
ｂ）脂肪族部分と、
ｃ）フルオロケミカルオリゴマー部分を脂肪族部分に結合する結合基と、
を含むフルオロケミカル化合物を開示する。
【０００７】
これらのフルオロケミカル化合物は、テキスタイルおよび布などの繊維基材のための局所的な処理として、およびポリマー溶融添加剤として有用であり、繊維などの成形物品に望ましい撥油性、撥水性、および防汚性を提供すると言われている。国際公開第−Ａ−０２／３８８５０号パンフレットは、基材と、国際公開第−Ａ−００／６８１８９号パンフレットに開示されるようなフルオロケミカル化合物とを接触させることにより、望ましい撥油性、撥水性、および防汚性を皮革に提供する、皮革などの繊維基材の処理方法を開示する。
【発明の概要】
【発明が解決しようとする課題】
【０００８】
１つの態様では、本発明は、清浄効果、ならびに水および油性汚れに対する保護を提供すると同時に、天然皮革または人工皮革の表面のような処理済の基材に光沢を付与することができる組成物を提供する。
【０００９】
本発明のもう１つの態様は、清浄し、水および油性汚れに対する保護を提供し、そして同時に表面に光沢を付与するために、天然皮革または人工皮革などの表面の処理に使用することができるワイプを提供することである。
【００１０】
本発明のさらなる態様は、清浄し、水および油性汚れに対する保護を提供し、そして同時に表面に光沢を付与するための、天然皮革または人工皮革などの基材の処理方法を提供することである。
【課題を解決するための手段】
【００１１】
本発明のこれらおよびその他の態様は、撥油性を保持しながらフルオロケミカル化合物を光沢付与剤と組み合わせることができ、さらに、フルオロケミカル化合物および光沢付与剤の組み合わせが水溶液系からもたらされ得るという驚くべき発見に基づいて達成することができる。
【発明を実施するための形態】
【００１２】
１つの実施形態では、本発明は、
ａ）フルオロケミカル化合物と、
ｂ）光沢付与剤と、
ｃ）水と、
を含む。
【００１３】
組成物中で使用されるフルオロケミカル化合物は、例えば、国際公開第−Ａ−００／６８１８９号パンフレットおよび国際公開第−Ａ−０２／３８８５０号パンフレットに記載されるものなどのアルキル化フルオロケミカルオリゴマー化合物でよい。例えば、フルオロケミカル化合物は、
ａ）複数のフルオロ脂肪族基が結合した脂肪族主鎖を含み、各フルオロ脂肪族基が完全フッ素化末端基を有すると共に、それぞれ独立して、脂肪族主鎖の炭素原子に有機結合基を介して結合されたフルオロケミカルオリゴマー部分と、
ｂ）脂肪族部分と、
ｃ）フルオロケミカルオリゴマー部分を脂肪族部分に結合する結合基と、
を含むことができる。
【００１４】
特に好ましいフルオロケミカル化合物としては、フルオロケミカルアクリレートポリマーおよびフルオロケミカルウレタンがある。適切なフルオロケミカル化合物は、米国ミネソタ州セントポールの３Ｍカンパニー（３Ｍ  Ｃｏｍｐａｎｙ，Ｓｔ．Ｐａｕｌ，ＭＮ，Ｕ．Ｓ．Ａ．）から商品名ＰＭ−４９０、ＰＭ−９３０、ＰＭ−４７００、ＰＭ−４７０１およびＰＭ−４８００で市販されている。
【００１５】
適切な光沢付与剤の例としては、ポリアクリレート、ワックス、ポリウレタン、シリコーン、パラフィンおよびパラフィン／鉱油ブレンドがあげられる。中でも、ポリアクリレート、ならびにカルナバワックスおよびモンタンワックスのような天然ワックスが好ましい。
【００１６】
好ましくは、フルオロケミカル化合物および光沢付与剤は、毒物学的に許容可能な化合物である。
【００１７】
好ましい組成物の特定の例は、
ａ）約１〜３０重量％のフルオロケミカル化合物と、
ｂ）約１〜３０重量％の光沢付与剤と、
ｃ）１００重量％までの残りの水と、
を含む。
【００１８】
組成物は、水の量を低下させて、特定の目的のためにいくつかのさらなる成分を含むことができる。このようなさらなる成分の１つは、組成物の基材への浸透促進剤である。適切な浸透促進剤にはプロピレングリコールおよびジプロピレングリコールのアルキルエーテルが含まれ、好ましい浸透促進剤は、ジプロピレングリコールメチルエーテル、プロピレングリコールおよびフルオロ脂肪族高分子エステルである。組成物の基材への浸透促進剤は、約１〜３０重量％の量で組成物中に含まれ得る。
【００１９】
組成物のさらなる追加成分は、殺生物剤でありうる。その特定の例は、アニオン保存料としての塩化ベンザルコニウム、クエン酸およびメチルパラベン、あるいは米国ペンシルベニア州ピッツバーグのカルゴン・コーポレーション（Ｃａｌｇｏｎ  Ｃｏｒｐｏｒａｔｉｏｎ  ｏｆ  Ｐｉｔｔｓｂｕｒｇｈ，ＰＡ，Ｕ．Ｓ．Ａ．）から商品名「テクタマー（Ｔｅｋｔａｍｅｒ）（登録商標）３８」で、そして米国ニュージャージー州フェアローンのロンザグループ（Ｌｏｎｚａｇｒｏｕｐ  ｏｆ  Ｆａｉｒｌａｗｎ，ＮＪ，Ｕ．Ｓ．Ａ．）から商品名「ロンザ・グリダント（Ｌｏｎｚａ  Ｇｌｙｄａｎｔ）（登録商標）プラス（Ｐｌｕｓ）」で市販されている非イオン性防腐剤である。組成物中に含有される場合には、殺生物剤は、好ましくは、約０．０５〜３重量％の量で存在する。
【００２０】
また界面活性剤が組成物中に含有されてもよい。適切な界面活性剤の特定の例は、ポリオキシエチレンソルビタンモノオレエートおよびソルビタンモノオレエートであり、これらは、米国デラウェア州ニューカッスルのユニケマ（Ｕｎｉｑｅｍａ  ｏｆ  Ｎｅｗ  Ｃａｓｔｌｅ，ＤＥ，Ｕ．Ｓ．Ａ．）から、それぞれ商品名「トゥイーン（Ｔｗｅｅｎ）」および「スパン（Ｓｐａｎ）」で市販されている。１つの実施形態では、界面活性剤は、約０．０５〜５重量％の量で本発明の組成物中に存在し得る。
【００２１】
組成物のもう１つの実施形態は、
ａ）約５〜２０重量％のＰＭ−４７０１などのフルオロケミカルアクリレートポリマーと、
ｂ）約２〜１５重量％のカルナバおよび／またはモンタンワックスと、
ｃ）約２〜１５重量％のジプロピレングリコールメチルエーテルと、
ｄ）約０．１〜１．０重量％の塩化ベンザルコニウムと、
ｅ）約４９．０〜９１．９重量％の水と、
を含む。
【００２２】
本発明のもう１つの実施形態は、上記の組成物のうちの１つが含浸された布またはスポンジを含むワイプである。布は、好ましくは不織布であり、スポンジは、例えばセルロース、ポリウレタンまたはメラミンから形成され得る。
【００２３】
１つの実施形態では、ワイプ中の組成物の量は、ワイプ重量の約１００〜２００％の範囲、好ましくは約１００〜１５０％の範囲である。
【００２４】
本発明のさらなる実施形態は、基材を清浄し、基材を保護し、そして基材に光沢を付与するための、上記の組成物または上記のワイプの使用であり、処理すべき基材は、好ましくは天然皮革または人工皮革である。
【００２５】
また本発明のさらなる実施形態は、基材、特に天然皮革または人工皮革の表面の処理方法であり、基材と、本発明の組成物および／または本発明の組成物を含有するワイプとを接触させることを含む。
【００２６】
フルオロケミカル化合物
本発明の実施形態では、フルオロケミカル化合物は、処理済の基材、特に天然皮革または人工皮革の表面に、水および油性汚れに対する保護を提供する目的を果たす。組成物のその他の成分と相溶性であれば、任意のフルオロケミカル化合物がこの実施形態において適し得る。
【００２７】
好ましいフルオロケミカル化合物には、国際公開第−Ａ−００／６８１８９号パンフレットに開示されるアルキル化フルオロケミカルオリゴマーが含まれる。本発明のこの実施形態に適切な市販のフルオロケミカルオリゴマー化合物の特定の例は、米国ミネソタ州セントポールの３Ｍカンパニーにより商品名ＰＭ−４７００、ＰＭ−４７０１およびＰＭ−４８００で販売されている製品である。
【００２８】
本明細書中に記載される組成物での使用に適するその他のフルオロケミカル化合物にはフルオロケミカルウレタンが含まれ、その例は、国際公開第０２／１４４４３号パンフレットに記載されている。適切なフルオロケミカルウレタン化合物の特定の例は、米国ミネソタ州セントポールの３Ｍカンパニーにより商品名ＰＭ４９０およびＰＭ９３０で販売されている製品である。
【００２９】
本明細書において記載される組成物に適するフルオロケミカルの中でも特に、毒物学的に許容可能な化合物を使用するのが好ましい。毒性プロファイルに関してたとえ許容性が低くても、その他のフルオロケミカルが使用されることもある。例えば、ヒトの皮膚の刺激は、対応する保護措置（例えば、手袋の使用）が取られれば許容され得る。
【００３０】
特に好ましいフルオロケミカル化合物は市販の製品ＰＭ−４７０１であり、これは、毒物学的に許容可能であり、水および油性汚れに対する良好な保護を提供し、そしてさらに、驚くことに様々な光沢付与剤と相溶性である。
【００３１】
組成物中のフルオロケミカル化合物の量は、特に制限されない。組成物中のフルオロケミカル化合物量の好ましい下限は、約１重量％である（ここでは、そして以下の議論では、量は、常に、水を含む組成物全体の合計１００％を基準とする）。フルオロケミカル化合物量の上限は重要ではなく、主に、経済的な考慮によって支配される。このため、フルオロケミカル化合物量の上限は好ましくは約２０％〜３０重量％であるが、多くの用途ではこれより多い量が適切である。
【００３２】
ＰＭ−４７０１のようないくつかの市販のフルオロケミカル化合物は、湿潤剤、界面活性剤または浸透剤などの少量の添加剤を含むことができる。これらの添加剤の量は、組成物中に存在する場合、フルオロケミカルの総量に含まれる。
【００３３】
光沢付与剤
本発明の実施形態では、フルオロケミカル化合物は光沢付与剤と組み合わせられ、それでもその撥油性改善効果を保持することができる。さらに、フルオロケミカル化合物と光沢付与剤の組み合わせは、水溶液系からもたらされ得る。いくつかの種類の光沢付与剤を使用することができる。これらの種類には、ポリアクリレート、ワックス、ポリウレタン、シリコーン、パラフィンおよびパラフィン／鉱油ブレンドが含まれるが、これらに限定されない。
【００３４】
１つの好ましい種類の光沢付与剤はポリアクリレートである。これらの物質には、メチルメタクリレートおよびステアリルメタクリレートのような異なるメタクリレートと、イソオクチルアクリレートなどのアクリレートおよびアクリル酸とのコポリマーが含まれる。これらは、酢酸エチルのような適切な溶媒中の溶液として使用されてもよい。適切なポリアクリレートは、独国ダルムシュタットのローム社（Ｒｏｈｍ  ＧｍｂＨ  ｏｆ  Ｄａｒｍｓｔａｄｔ，Ｇｅｒｍａｎｙ）から入手可能なロダクリル（ＲＯＤＡＣＲＹＬ）１１４である。
【００３５】
もう１つの好ましい種類の光沢付与剤は、ワックス、特に、カルナバワックスおよびモンタンワックスまたはこれらの混合物のような天然ワックスである。適切なワックスは、仏国ＲｏｍａｉｎｖｉｌｌｅのＣｉｒｅ  Ｃｈｉｍｉｅ  Ｃｏｎｔａｃｔから入手可能なサイレス（ＣＩＲＥＳ）ＭＬである。好ましいワックス混合物は、やはり仏国ＲｏｍａｉｎｖｉｌｌｅのＣｉｒｅ  Ｃｈｉｍｉｅ  Ｃｏｎｔａｃｔから入手可能な製品「サイレスワクシー（Ｃｉｒｅｓ  Ｗａｘｙ）３０％」である。
【００３６】
米国ノースカロライナ州のライヒホールド・ケミカルズ社（Ｒｅｉｃｈｈｏｌｄ  Ｃｈｅｍｉｃａｌｓ，Ｉｎｃ．ｏｆ  ＮＣ，Ｕ．Ｓ．Ａ．）から入手可能な商品名スペンライト（Ｓｐｅｎｌｉｔｅ）（登録商標）Ｌ９０−２０Ａポリウレタンラッカー（ｌａｑｕｅｒ）で販売されている製品、および独国ダルムシュタットのローム社から入手可能なロダプア（ＲＯＤＡＰＵＲ）３０９などのポリウレタンも使用することができる。またシリコーンも使用することができる。しかしながら、いくつかの実施形態では、使用される皮革表面上にこれらによって発生し得るいくらか脂っぽいまたはツルツルした感触と、いくつかの組成物または配合物ではフルオロケミカル化合物により付与される油性汚れに対する耐性を低下させる傾向とによって、シリコーンの使用は制限され得る。さらに適切な光沢付与剤は、パラフィンまたはパラフィン／鉱油ブレンドである。
【００３７】
光沢付与剤は、好ましくは毒物学的に許容可能である。
【００３８】
光沢付与剤の量は重要ではない。しかしながら、経済的な理由から、光沢付与剤は、一般に、約１〜３０重量％の範囲内で使用するのが好ましいであろう。
【００３９】
任意の成分
本明細書中に記載される実施形態は、一般に、フルオロケミカル化合物および光沢付与剤からなり、残りは水である。これらは、組成物の基材への浸透促進剤、殺生物剤、界面活性剤および溶媒などのさらなる成分も含有することができる。さらなる成分は、好ましくは毒物学的に許容可能な化合物である。
【００４０】
浸透促進剤
この種類の物質は、フルオロケミカル化合物および／または光沢付与剤の、処理すべき基材、例えば皮革の表面への浸透の促進が所望される場合に使用することができる。この種類の物質の適切な構成要素にはプロピレングリコールおよびジプロピレングリコールのアルキルエーテルが含まれ、好ましい浸透促進剤は、ジプロピレングリコールメチルエーテル（ＤＰＭ）、プロピレングリコールおよびフルオロ脂肪族ポリマーエステルである。
【００４１】
使用される浸透促進剤の量は、特に制限されない。好ましい量は約１〜３０重量％であり、好ましくは約２〜１５重量％である。
【００４２】
殺生物剤
特に組成物がワイプを含浸するために使用される場合、細菌または真菌の成長を避けるために、殺生物剤が本発明の組成物中に使用されることが多い。殺生物剤は、その性能および毒性プロファイルに従い、そして組成物のその他の成分との相溶性を考慮して、ウェットワイプ配合物中で効果があることが分かっているものの中から選択され得る。
【００４３】
適切な殺生物剤の特定の例としては、塩化ベンザルコニウム、クエン酸、メチルパラベン、アニオンおよび非イオン性防腐剤があげられ、米国ペンシルベニア州ピッツバーグのカルゴン・コーポレーションから商品名「テクタマー（Ｔｅｋｔａｍｅｒ）（登録商標）３８」で、そして米国ニュージャージー州フェアローンのロンザグループから商品名「ロンザ・グリダント（Ｌｏｎｚａ  Ｇｌｙｄａｎｔ）（登録商標）プラス（Ｐｌｕｓ）」で販売されている市販の製品が含まれる。
【００４４】
使用すべき殺生物剤の量は、特に重要でない。一般に、約０．０５〜３重量％、好ましくは約０．１〜１．０重量％の量で使用することができる。
【００４５】
界面活性剤
本発明の組成物は、さらに、界面活性剤を含有し得る。適切な界面活性剤の特定の例としては、ポリオキシエチレンソルビタンモノオレエートおよびソルビタンモノオレエートがあげられ、これらは、米国デラウェア州ニューカッスルのユニケマから、それぞれ商品名「トゥイーン（Ｔｗｅｅｎ）」および「スパン（Ｓｐａｎ）」で市販されている。
【００４６】
本発明の組成物中で使用される界面活性剤の量は重要でない。一般に、界面活性剤は、約０．０５〜５重量％、好ましくは約０．１〜２重量％の量で使用することができる。
【００４７】
さらなる溶媒
本発明の組成物は、水に加えて、ブチルセロソルブまたは酢酸エチルなどのさらなる溶媒を含有することができる。このような溶媒の量は特に重要ではないが、経済的および毒物学的／環境的な理由で、一般には低く保たれるであろう。一般に、水以外の溶媒の量は実質的に２０重量％を超えないであろう。
【００４８】
さらなる任意の成分
また本発明の組成物は、皮革処理用組成物において通常使用される更なる既知の成分を含有してもよい。この群の物質の中で、その他の既知の撥油性および／または撥水性組成物、ならびに／もしくはシリコーン柔軟剤および従来の皮革仕上げ剤、例えば再なめし剤（ｒｅｔａｎｎｉｎｇ  ａｇｅｎｔ）および加脂剤（ｆａｔｌｉｑｕｏｒｉｎｇ  ａｇｅｎｔ）、ならびに芳香剤が使用され得る。
【００４９】
組成物の調製
一般に、本発明の実施形態は、更なる加工を必要とせず、成分を単にブレンドすることによって調製されて、使える状態にある組成物を提供することができる。必要であれば、１つまたは複数の成分は、室温よりも高い温度に暖められてもよい。最終組成物のこのようなプレミックスは、より均一なエマルジョンを提供するために均質化されてもよい（通常の産業的な方法によって）。酢酸エチルなどの溶媒は、存在する場合には、例えば５０〜７０℃で蒸発により除去することができる。
【００５０】
ワイプ
本明細書中に記載される組成物を基材に塗布する１つの好ましい方法は、上記の組成物が含浸されたワイプの使用によるものであり、ワイプは処理すべき表面上で動かされ、それにより組成物が基材に塗布される。ワイプは、処理すべき表面に液体配合物を塗布するために一般に使用されるような材料で製造されたものでよい。ワイプは、本発明の組成物が含浸された布またはスポンジからなることができる。布は好ましくは不織布であり、組成物を保持するように十分に吸収性でなければならないが、組成物を処理すべき基材に移行させるのが極めて困難になるほど吸収性であってはならない。適切な不織布の特定の例は、スパンボンドまたはスパンレース不織布である。適切な不織布の１つの好ましい例は、ポリエステル、木材パルプおよびビスコースの混合物から形成されるスパンレース不織布である不織布「トリオ（ＴＲＩＯ）」であり、これは、伊国Ｔｅｒｎｏ  ｄ’ＩｓｏｌａのＴｅｎｏｔｅｘから商品名「テノレース（ＴｅｎｏＬａｃｅ（登録商標）」で市販されている。もう１つの例は、米国ウィスコンシン州グリーンベイのグリーン・ベイ・ノンウーブンズ（Ｇｒｅｅｎ  Ｂａｙ  Ｎｏｎｗｏｖｅｎｓ，Ｇｒｅｅｎ  Ｂａｙ，ＷＩ，Ｕ．Ｓ．Ａ）から入手可能なポリエステルおよびレーヨンで構成されるスパンレース不織布である。その布のための典型的な組成物は６０％レーヨンおよび４０％ポリエステルであるが、レーヨンの量は、ワイプに取り込まれる組成物の量に依存して変化し得る。不織布の坪量は、通常、必要とされる耐久性（使用中に裂けないように）および経済的な側面によって決定される。いくつかの実施形態では、坪量の適切な範囲は、約５０〜１２０グラム／平方メートル（ｇ／ｍ2）、より好ましくは約６０〜８０ｇ／ｍ2でよい。
【００５１】
好ましくは、ワイプは使い捨てワイプである。すなわち、含浸された組成物が１回または数回の使用により使い果たされた後、処分される。このようなワイプは、その他の含浸ワイプのために一般に使用される標準的な形態の包装で販売され得る。
【００５２】
ワイプ中の組成物の量は、通常、ワイプの重量の約１００〜２００％の範囲、好ましくは約１００〜１５０％の範囲である。これらの量は主として次のような実際的な理由から与えられる。ワイプの材料は、適切な取り込みが行なわれ、十分な範囲で基材を保護できるように十分に吸水性でなければならないが、例えば、過剰に取り込まれたワイプが、初めに拭かれた領域において、多すぎる液体を放出し得るところにダークスポットを生じるほど多く湿潤させてはならない。
【００５３】
組成物の使用および基材の処理方法
本明細書中に記載される組成物は、好ましくは、基材、例えば天然または人工皮革を清浄し、これを保護し、そして同時に基材に光沢を付与するために使用される。処理方法は、基材と、組成物または本明細書の組成物が含浸されたワイプとを接触させることを含む。
【００５４】
この方法の好ましい実施形態には、組成物を基材上に直接スプレーし、次に乾燥した布地で拭き取ることが含まれる。あるいは、上記のような布またはスポンジに組成物が含浸されるか、または組成物が布またはスポンジにスプレーされて、次に基材を処理するために塗布されてもよい。より高い輝きのためには、組成物が塗布された後に別の布地を用いて基材を磨くことができる。
【００５５】
本発明は以下の実施例によって説明されるがこれらに限定することは意図されない。
【実施例】
【００５６】
別途指定されない限りは、以下の実施例および試験方法で示される全ての割合は、重量による割合である。
【００５７】
用語解説
ＰＭ−４８００：米国ミネソタ州セントポールの３Ｍカンパニーから市販されている、４０重量％で酢酸エチルに溶解されたフルオロケミカルアクリレートポリマー組成物
ＰＭ−４７０１：米国ミネソタ州セントポールの３Ｍカンパニーから市販されている、少量の界面活性剤および浸透剤としてのプロピレングリコールを含有するフルオロケミカルアクリレートポリマー組成物
サイレス（ＣＩＲＥＳ）ＭＬ：仏国ＲｏｍａｉｎｖｉｌｌｅのＣｉｒｅ  Ｃｈｉｍｉｅ
Ｃｏｎｔａｃｔから市販されているカルナバおよびモンタンワックスのエマルジョン
ロダクリル（ＲＯＤＡＣＲＹＬ）１１４：独国ダルムシュタットのローム社から市販されている水系アクリルエマルジョン
ロダプア（ＲＯＤＡ  ＰＵＲ）３０９：独国ダルムシュタットのローム社から市販されている水系脂肪族ポリウレタンエマルジョン
サイレスワクシー（ＣＩＲＥＳ  ＷＡＸＹ）３０％：仏国ＲｏｍａｉｎｖｉｌｌｅのＣｉｒｅ  Ｃｈｉｍｉｅ  Ｃｏｎｔａｃｔから市販されているカルナバおよびモンタンワックスのエマルジョン
ＤＰＭ：ジプロピレングリコールメチルエーテル
トゥイーン（ＴＷＥＥＮ）８０：米国デラウェア州ニューカッスルのユニケマから市販されているポリオキシエチレンソルビタンモノオレエート
スパン（ＳＰＡＮ）８０：米国デラウェア州ニューカッスルのユニケマから市販されているソルビタンモノオレエート
テクタマー（Ｔｅｋｔａｍｅｒ）（登録商標）３８：米国ペンシルベニア州ピッツバーグのカルゴン・コーポレーションから市販されている殺生物剤
ポリアクリレート：ポリ（ステアリルメタクリレート／メチルメタクリレート／イソオクチルアクリレート／アクリル酸）４４／３９．２／１２／４．８、ＥｔＯＡｃ中３３．４％
溶媒：ブチルセロソルブ
芳香剤：ホーガン・フラグランス社（Ｈｏｇａｎ  Ｆｒａｇｒａｎｃｅ  Ｉｎｃ．）Ｈ．Ｆ．−Ｇ−９３−１１８６３
トリオ（ＴＲＩＯ）：伊国Ｔｅｒｎｏ  ｄ’ＩｓｏｌａのＴｅｎｏｔｅｘから商品名「テノレース（ＴｅｎｏＬａｃｅ）（登録商標）」で市販されている、ポリエステル、木材パルプおよびビスコースのから混合物で形成されたスパンレース不織布
グリーンベイ（Ｇｒｅｅｎ  Ｂａｙ）不織布：米国ウィスコンシン州グリーンベイのグリーン・ベイ・ノンウーブンズから市販されている、６０％レーヨンおよび４０％ポリエステルの混合物から形成され、６０ｇ／ｍ2の坪量を有するスパンレース不織布
【００５８】
試験方法
撥水性試験
撥水性試験を用いて、サンプルを撥水性について評価した。この試験は、フルオロケミカルで処理された基材の水性汚れに対する耐性を決定するための簡単で高速の測定方法をサンプルに提供するように設計される。サンプルは、脱イオン水およびイソプロピルアルコール（ＩＰＡ）のブレンドによる浸透が試験される。各ブレンドは以下に示されるような評点が割り当てられる。
【００５９】
【表１】
2011144380.tif 000002
【００６０】
撥水性試験の実行において、サンプルは、平坦な水平表面に置かれる。３つの小さい水または水／ＩＰＡ混合物の液滴が、サンプル上の２つまたは３つの異なる領域に静かに置かれる。１０秒間観察した後、３つの液滴のうちの２つがまだ球形または半球形に見えれば、サンプルは試験に合格したと見なされる。報告される撥水性の評点は、記載された試験にサンプルが合格した、最も高い数値が付けられた水または水／ＩＰＡ混合物に相当する。
【００６１】
少なくとも４の撥水性評点、好ましくは少なくとも６の評点を有することが好ましい。
【００６２】
撥油性試験
撥油性試験を用いて、サンプルを撥油性について評価した。この試験では、サンプルは、油または様々な表面張力の油の混合物による浸透が試験される。油および油混合物は、以下に相当する評点が与えられる。
【００６３】
【表２】
2011144380.tif 000003
【００６４】
撥油性試験は撥水性試験と同様に実行され、報告される撥油性の評点は、サンプルが試験に合格した最高の油または油混合物に相当する。
【００６５】
少なくとも１の撥油性評点、好ましくは少なくとも３の評点を有することが好ましい。
【００６６】
光沢の測定
研磨した場合または研磨しない場合に、リフレクトメータを用いて表面に対して所定の角度で処理前後の光沢の比率を計算することによって、あるいは単に視覚的に光沢を測定した。
【００６７】
実施例１〜３
実施例１〜３では、フルオロケミカル化合物としてのＰＭ−４７０１と、浸透促進剤としてのＤＰＭとを含む組成物中で、いくつかの光沢付与剤を評価した。染色されているが、表面を防水にし得るような形の処理は全く成されていない（すなわち、サンプルは、撥水性評点０を有していた）１０ｃｍ×１０ｃｍの正方形の皮革片に、組成物を塗布した。組成物を塗布するために、ワイプの重量の１５０％の量でトリオ（ＴＲＩＯ）ワイプ上に取り込み、次にワイプを皮革片の表面上で１分間動かして、組成物を皮革の表面に塗布した。次に組成物を約１時間放置して乾燥させ、場合によっては、乾燥した布地を用いて約１分間研磨した。
【００６８】
結果は表１に示される。
【００６９】
【表３】
2011144380.tif 000004
【００７０】
【表４】
2011144380.tif 000005
【００７１】
【表５】
2011144380.tif 000006
【００７２】
【表６】
2011144380.tif 000007
【００７３】
実施例４〜９
実施例４〜９では、処理済サンプルの撥水性および光沢について、異なる量のＰＭ−４７０１、ＤＰＭ、ロダクリル（ＲＯＤＡＣＲＹＬ）および水（組成物全体の１００％に基づく％）のみを含有する組成物を評価した。組成物中にＰＭ−４７０１が存在するため、撥油性は、全ての場合において適切であると仮定されるので測定しなかった。実施例１〜３に記載したように皮革サンプルに組成物を塗布したが、この場合には、処理済サンプルを１２時間乾燥させてから研磨した後、光沢も測定した。光沢の測定は、サンプル表面に対して６０°の角度で行なった。
【００７４】
結果は表２に示される。
【００７５】
【表７】
2011144380.tif 000008
【００７６】
表２の結果は、本発明の組成物が、少なくとも３の撥水性評点および少なくとも２．１５の光沢を提供することを示す。
【００７７】
実施例１０
光沢付与剤としての天然ワックス混合物と、殺生物剤とを含む組成物は、以下のように配合される。
【００７８】
【表８】
2011144380.tif 000009
【００７９】
この組成物は、靴の清浄化のために優れており、水、アルコール、水性の液体および油性汚れに対する保護膜を残し、そして靴に良好な光沢を提供し、これは乾燥した布地で磨くことにより増大させることができる。処理の効果は、数日間持続する。組成物は、白色の皮革に使用した場合でも、変色を全く起こさないことがわかった。
【００８０】
実施例１１および１２
記載される成分（量％）をブレンドすることによって、表３に示される組成物を調製した。すぐに使用できる組成物を提供するための加工は必要とされなかった。
【００８１】
【表９】
2011144380.tif 000010
【００８２】
実施例１〜３に記載されるように、しかしトリオ（ＴＲＩＯ）ワイプの代わりにグリーンベイ（Ｇｒｅｅｎ  Ｂａｙ）不織布から形成されるワイプを用いて、組成物を皮革サンプルに塗布した。光沢の測定は、サンプル表面に対して８０°の角度で行った。
【００８３】
結果
実施例１１および１２の全ての組成物は、少なくとも３の撥水性評点および少なくとも２の撥油性評点を提供した。実施例１１および１２の組成物を適度のレベルの塗布量で塗布した場合には、サンプルの黒ずみは観察されなかった。必要に応じて、テクタマー（Ｔｅｋｔａｍｅｒ）（登録商標）３８を実施例１１および１２の組成物に添加して、細菌または真菌の成長を防止することができた。
【００８４】
実施例１３〜１６
これらの実施例では、ＰＭ−４８００をフルオロケミカル化合物として用いた。表４に記載される成分（量％）を用いて、組成物を以下のように調製した。
【００８５】
ＰＭ−４８００を５０℃に暖め、次にこれに、水および界面活性剤（トゥイーン８０およびスパン８０）を添加した。次に、均一なエマルジョンを提供するために、このプレミックスを３分間均質化した。次にこのエマルジョンを以下のように用いた。
【００８６】
実施例１３：
溶融形態のパラフィンワックス／鉱油の７０／３０ブレンドをエマルジョンに添加し、混合物をさらに５分間均質化した。この時点で、ＰＭ−４８００の酢酸エチルを５０〜７０℃で回転蒸発により除去し、それに続いて、芳香剤および溶媒を添加した。
【００８７】
実施例１４：
ＰＭ−４８００の酢酸エチルを５０〜７０℃で回転蒸発によりエマルジョンから除去し、それに続いて、ワクシー３０％を芳香剤および溶媒と一緒に添加した。
【００８８】
実施例１５：
ポリアクリレートをエマルジョンに添加し、混合物をさらに５分間均質化した。この時点で、ＰＭ−４８００の酢酸エチルを５０〜７０℃で回転蒸発により除去し、それに続いて、芳香剤および溶媒を添加した。
【００８９】
実施例１６：
ポリアクリレートをエマルジョンに添加し、混合物をさらに５分間均質化した。この時点で、ＰＭ−４８００の酢酸エチルを５０〜７０℃で回転蒸発によりエマルジョンから除去し、それに続いて、ワクシー３０％を芳香剤および溶媒と一緒に添加した。
【００９０】
【表１０】
2011144380.tif 000011
【００９１】
実施例１１および１２に記載したように皮革のサンプルに組成物を塗布した。
【００９２】
結果
実施例１３〜１６の組成物は、３〜５の範囲の撥油性評点および２〜４の範囲の撥水性評点を提供した。さらに、スプレーの形で塗布された処理済サンプルの水をはじく能力も顕著に改善されることがわかった。必要に応じて、実施例１３〜１６の組成物の全てにテクタマー（登録商標）３８を添加して、細菌または真菌の成長を防止することができた。
【手続補正書】
【提出日】平成23年3月16日(2011.3.16)
【手続補正１】
【補正対象書類名】特許請求の範囲
【補正対象項目名】全文
【補正方法】変更
【補正の内容】
【特許請求の範囲】
【請求項１】
ａ）
ｉ）複数のフルオロ脂肪族基が結合した脂肪族主鎖を含み、各フルオロ脂肪族基が完全フッ素化末端基を有すると共に、それぞれ独立して、前記脂肪族主鎖の炭素原子に有機結合基を介して結合されたフルオロケミカルオリゴマー部分、
ｉｉ）脂肪族部分、及び
ｉｉｉ）前記フルオロケミカルオリゴマー部分を前記脂肪族部分に結合する結合基、
を含む、アルキル化フルオロケミカルオリゴマー化合物と、
ｂ）光沢付与剤と、
ｃ）水と、
を含む組成物。
【請求項２】
前記光沢付与剤が、ポリアクリレート、ポリウレタン、シリコーン、ワックス、パラフィンおよびパラフィン／鉱油ブレンドからなる群から選択されることをさらに特徴とする、請求項１に記載の組成物。
【請求項３】
下記の（Ｉ）〜（III）の少なくともいずれか
（Ｉ）さらに、組成物の基材への浸透促進剤を含む、または、
（II）さらに、殺生物剤を含む、または、
（III）さらに、界面活性剤を含むということをさらに特徴とする、請求項１に記載の組成物。
【請求項４】
請求項１に記載の組成物を含有するワイプ。
【請求項５】
基材を請求項１に記載の組成物と接触させることによって前記基材を処理する方法。
【請求項６】
前記基材が天然皮革または人工皮革である、請求項５に記載の方法。
【外国語明細書】
2011144380000001.pdf